КОРРОЗИОННО-СТОЙКИЙ НЕТКАНЫЙ МАТЕРИАЛ ДЛЯ ТРУБОПРОВОДА И ПРИМЕНЕНИЙ В ПУЛТРУЗИИ

1. Нетканый материал, содержащий
множество армирующих волокон; и связующую композицию, включающую смолообразное связующее, сшивающий агент и ингибитор коррозии,
где связующая композиция является коррозионно-стойкой,
где полимерное связующее содержит термореактивное вещество, термопластичное вещество или их комбинацию, и
причем нетканый материал демонстрирует предел прочности на разрыв, равный по меньшей мере 1,0 фунт/фут после погружения в 100% мономерный стирол на 10 минут.
2. Нетканый материал по п. 1, где множество армирующих волокон представляют собой по меньшей мере одно из стеклянных волокон, синтетических волокон и натуральных волокон.
3. Нетканый материал по п. 1, где множество армирующих волокон представляет собой стеклянные волокна.
4. Нетканый материал по п. 1, где множество армирующих волокон представляет собой смесь рубленых стеклянных волокон и синтетических волокон.
5. Нетканый материал по п. 1, где ингибитор коррозии представляет собой органический ингибитор коррозии.
6. Нетканый материал по п. 1, где ингибитор коррозии представляет собой триэтаноламин.
7. Нетканый материал по п. 1, где ингибитор коррозии присутствует в связующей композиции в количестве от 0,05 до 15,0 вес. % в расчете на общее содержание твердых веществ в составе связующего.
8. Нетканый материал по п. 1, где связующая композиция содержит также пеногаситель.
9. Нетканый материал по п. 1, где сшивающий агент представляет собой силановый сшивающий агент.
10. Нетканый материал по п. 1, где термореактивное вещество представляет собой по меньшей мере одно из акрилового соединения и мочевиноформальдегидную смолу.
11. Нетканый материал по п. 1, где термопластичное вещество представляет собой сополимер этилена с винилацетатом.
12. Нетканый материал по п. 1, где смолообразное связующее содержит от 50,0 до 100 вес.% термопластичного вещества и от 0 до 50,0 вес. % термореактивного вещества в расчете на общее количество полимерного связующего.
13. Нетканый материал по п. 1, который характеризуется увеличением предела прочности на разрыв по меньшей мере на 12% после выдержки в 100% мономерном стироле в течение 10 минут по сравнению с другим идентичным нетканым материалом, не содержащим ингибитора коррозии.
14. Нетканый материал по п. 1, где не наблюдается отбеливания волокна после отверждения по сравнению с другим идентичным нетканым материалом, не содержащим ингибитора коррозии.
15. Полученное пултрузией композиционное изделие, содержащее
по меньшей мере одну ровницу, пропитанную термореактивной смолой; и
нетканый материал, содержащий
по меньшей мере один из стеклянных волокон и синтетических волокон; и связующую композицию, содержащую полимерное связующее, сшивающий
агент и ингибитор коррозии,
где связующая композиция является коррозионно-стойкой,
где полимерное связующее содержит термореактивное вещество, термопластичное вещество или их комбинацию, и
причем нетканый материал демонстрирует предел прочности на разрыв по меньшей мере 1,0 фунт/фут после погружения в 100% мономерный стирол на 10 минут.